(57)【要約】【課題】黄色度の値が低く、かつ十分な耐熱性を有するように成形することができる重合体組成物の提供。【解決手段】環構造を有するモノマー単位を含む重合体を含む重合体組成物であって、該重合体組成物は、環構造を有するモノマーの重合体を含む重合体組成物Ａであるか、または、一緒になって環形成性を有する２種以上のモノマーの重合体である前駆体ポリマーを含む重合体組成物Ｂの環化物としての重合体組成物であり、該重合体組成物から、以下の射出成形条件：（１）ノンベント式射出成形機を使用、（２）コールドランナー方式の金型を使用、（３）シリンダー温度は２６０℃、および（４）成形品体積に対する射出成形機の射出体積の比は４．５、で１２０ｍｍ×１００ｍｍ×３．０ｍｍ厚の平板を成形したとき、冷却時間５分の条件において得られる前記平板中の含有モノマー量と、冷却時間１分の条件において得られる前記平板中の含有モノマー量との差が１０００質量ｐｐｍ以上１２０００質量ｐｐｍ以下である、重合体組成物。【選択図】なし【特許請求の範囲】
【請求項１】
環構造を有するモノマー単位を含む重合体を含む重合体組成物であって、
該重合体組成物は、環構造を有するモノマーの重合体を含む重合体組成物Ａであるか、または、一緒になって環形成性を有する２種以上のモノマーの重合体である前駆体ポリマーを含む重合体組成物Ｂの環化物としての重合体組成物であり、
該重合体組成物から、以下の射出成形条件：
（１）ノンベント式射出成形機を使用、
（２）コールドランナー方式の金型を使用、
（３）シリンダー温度は２６０℃、および
（４）成形品体積に対する射出成形機の射出体積の比は４．５
で、１２０ｍｍ×１００ｍｍ×３．０ｍｍ厚の平板を成形したとき、冷却時間５分の条件において得られる前記平板中の含有モノマー量と、冷却時間１分の条件において得られる前記平板中の含有モノマー量との差が１０００質量ｐｐｍ以上１２０００質量ｐｐｍ以下である、
重合体組成物。
【請求項２】
前記環構造を有するモノマー単位は、無水グルタル酸構造単位、無水マレイン酸構造単位、マレイミド構造単位、グルタルイミド構造単位およびラクトン構造単位からなる群から選択される１以上を含む、請求項１に記載の重合体組成物。
【請求項３】
前記環構造を有するモノマー単位は、無水グルタル酸構造単位を含む、請求項２に記載の重合体組成物。
【請求項４】
前記重合体組成物は、リン系酸化防止剤をさらに含み、その含有量は前記重合体１００質量部に対して、０．００５質量部以上０．２質量部以下である、請求項１〜３のいずれかに記載の重合体組成物。
【請求項５】
前記重合体は、前記環構造を有するモノマー単位以外のモノマー単位として、メタクリル酸に由来するモノマー単位、メタクリル酸エステルに由来するモノマー単位、アクリル酸に由来するモノマー単位およびアクリル酸エステルに由来するモノマー単位からなる群から選択される１以上を含む、請求項１〜４のいずれかに記載の重合体組成物。
【請求項６】
前記重合体は、該重合体を構成する全モノマー単位に対して、０．１５モル％超５モル％以下の前記環構造を有するモノマー単位を含む、請求項１〜５のいずれかに記載の重合体組成物。
【請求項７】
請求項１〜６のいずれかに記載の重合体組成物から構成される、成形体。
【請求項８】
請求項７に記載の成形体を含む、光学部材。
【請求項９】
請求項１〜６のいずれかに記載の環構造を有するモノマー単位を含む重合体を含む重合体組成物の製造方法であって、
環構造を有するモノマーの重合体を含む重合体組成物Ａ、または、一緒になって環形成性を有する２種以上のモノマーの重合体である前駆体ポリマーを含む重合体組成物Ｂを、押出機を用いて、シリンダー温度２４０℃以上２７０℃以下で押出して、重合体組成物を得る工程、
を含む、方法。
【請求項１０】
前記押出により、一緒になって環形成性を有する２種以上のモノマーの重合体である前駆体ポリマーを含む重合体組成物Ｂの環化物を得る、請求項９に記載の方法。
【発明の詳細な説明】
【技術分野】
【０００１】
本発明は、重合体組成物、該重合体組成物から構成される成形体、該成形体を含む光学部材および該重合体組成物の製造方法に関する。
【背景技術】
【０００２】
ポリメタクリル酸メチル、ポリスチレンおよびメタクリル酸メチル―スチレン共重合体等の重合体は、その優れた透明性、機械的性質および成形加工性等から、車両用部材、電気関係部材または工業部材等の幅広い分野で使用されている。
【０００３】
このような重合体および成形体は、使用される分野に応じて、透明性等の光学特性、成形加工性、耐熱性、耐候性、強度等に関して、より優れた特性が要求される場合がある。例えば、車両用部材等の分野において、ランプの光学レンズ等の光学部材の原材料として前述の重合体が使用されている。今後、ランプの光源として、より高輝度のＬＥＤランプが使用されることが想定されるため、重合体は十分な耐熱性と光学特性を備えることが要求される。そのため、重合体の耐熱性や光学特性を改良する様々な試みがなされている。
【０００４】
例えば、特許文献１には、改良された耐熱性と高度な無色透明性を有するアクリル系樹脂として、６員環構造を有する酸無水物単位の含有量が０．０１〜１０質量部であり、かつ特定の重量平均分子量を有するアクリル系樹脂が開示されている。
【０００５】
特許文献２には、耐熱性、外観等に優れた共重合体として、メチル（メタ）アクリレート単位を８０モル％以上含む共重合体が開示されている。
【０００６】
特許文献３には、耐熱性、外観、耐候性等に優れた熱可塑性樹脂組成物として、共重合体と酸化防止剤とを含み、グルタル酸無水物構造を有する繰り返し単位を０．００１ｍｏｌ％以上０．１５ｍｏｌ％以下含む、熱可塑性樹脂組成物が開示されている。
【先行技術文献】
【特許文献】
【０００７】
【特許文献１】特開２００９−２５６４０６号公報
【特許文献２】国際公開第２０１７／０２２３９３号
【特許文献３】国際公開第２０１９／０１３１８６号
【発明の概要】
【発明が解決しようとする課題】
【０００８】
しかしながら、特許文献１で提案されているアクリル系樹脂や特許文献２で提案されている共重合体は、樹脂や重合体中の単量体単位の量を特定の範囲に設定する、という方法に限られており、この方法で得られた重合体を上記光学部材として使用するには、耐熱性と光学特性が不十分であった。
【０００９】
特許文献３で提案されている熱可塑性樹脂組成物は、酸化防止剤を配合することで着色は改善されているが、グルタル酸無水物構造を有する繰り返し単位の含量が少ないため、必ずしも耐熱性が十分ではなかった。
【００１０】
したがって、本発明の目的は、十分な耐熱性と光学特性を有する重合体組成物、該重合体組成物から構成される成形体、該成形体を含む光学部材および重合体組成物の製造方法を提供することにある。
【課題を解決するための手段】
【００１１】
本発明者らは上記課題を解決するために鋭意検討した結果、本発明を完成するに至った。すなわち、本発明は、以下の好適な態様を包含する。
〔１〕環構造を有するモノマー単位を含む重合体を含む重合体組成物であって、
該重合体組成物は、環構造を有するモノマーの重合体を含む重合体組成物Ａであるか、または、一緒になって環形成性を有する２種以上のモノマーの重合体である前駆体ポリマーを含む重合体組成物Ｂの環化物としての重合体組成物であり、
該重合体組成物から、以下の射出成形条件：
（１）ノンベント式射出成形機を使用、
（２）コールドランナー方式の金型を使用、
（３）シリンダー温度は２６０℃、および
（４）成形品体積に対する射出成形機の射出体積の比は４.５
で、１２０ｍｍ×１００ｍｍ×３．０ｍｍ厚の平板を成形したとき、冷却時間５分の条件において得られる前記平板中の含有モノマー量と、冷却時間１分の条件において得られる前記平板中の含有モノマー量との差が１０００質量ｐｐｍ以上１２０００質量ｐｐｍ以下である、
重合体組成物。
〔２〕前記環構造を有するモノマー単位は、無水グルタル酸構造単位、無水マレイン酸構造単位、マレイミド構造単位、グルタルイミド構造単位およびラクトン構造単位からなる群から選択される１以上を含む、前記〔１〕に記載の重合体組成物。
〔３〕前記環構造を有するモノマー単位は、無水グルタル酸構造単位を含む、前記〔２〕に記載の重合体組成物。
〔４〕前記重合体組成物は、リン系酸化防止剤をさらに含み、その含有量は前記重合体１００質量部に対して、０．００５質量部以上０．２質量部以下である、前記〔１〕〜〔３〕のいずれかに記載の重合体組成物。
〔５〕前記重合体は、前記環構造を有するモノマー単位以外のモノマー単位として、メタクリル酸に由来するモノマー単位、メタクリル酸エステルに由来するモノマー単位、アクリル酸に由来するモノマー単位およびアクリル酸エステルに由来するモノマー単位からなる群から選択される１以上を含む、前記〔１〕〜〔４〕のいずれかに記載の重合体組成物。
〔６〕前記重合体は、該重合体を構成する全モノマー単位に対して、０．１５モル％超５モル％以下の前記環構造を有するモノマー単位を含む、前記〔１〕〜〔５〕のいずれかに記載の重合体組成物。
〔７〕前記〔１〕〜〔６〕のいずれかに記載の重合体組成物から構成される、成形体。
〔８〕前記〔７〕に記載の成形体を含む、光学部材。
〔９〕前記〔１〕〜〔６〕のいずれかに記載の環構造を有するモノマー単位を含む重合体を含む重合体組成物の製造方法であって、
環構造を有するモノマーの重合体を含む重合体組成物Ａ、または、一緒になって環形成性を有する２種以上のモノマーの重合体である前駆体ポリマーを含む重合体組成物Ｂを、押出機を用いて、シリンダー温度２４０℃以上２７０℃以下で押出して、重合体組成物を得る工程、
を含む、方法。
〔１０〕前記押出により、一緒になって環形成性を有する２種以上のモノマーの重合体である前駆体ポリマーを含む重合体組成物Ｂの環化物を得る、前記〔９〕に記載の方法。
【発明の効果】
【００１２】
本発明によれば、十分な耐熱性と光学特性を有する重合体組成物、該重合体組成物から構成される成形体、該成形体を含む光学部材および重合体組成物の製造方法を提供できる。
【図面の簡単な説明】
【００１３】
【図１】本発明の重合体組成物を成形するためのノンベント式射出成形機を示す図である。
【図２】本発明の重合体組成物から射出成形によって作製した試験成形片を示す図である。
【発明を実施するための形態】
【００１４】
以下、本発明の実施形態について、詳細に説明する。なお、本発明の範囲はここで説明する実施形態に限定されるものではなく、本発明の趣旨を損なわない範囲で種々の変更をすることができる。
【００１５】
＜重合体組成物＞
本発明の重合体組成物は、環構造を有するモノマー単位を含む重合体を含む。該重合体組成物は、環構造を有するモノマーの重合体を含む重合体組成物Ａであるか、または、一緒になって環形成性を有する２種以上のモノマーの重合体である前駆体ポリマーを含む重合体組成物Ｂの環化物としての重合体組成物である。
【００１６】
本明細書において、環構造を有するモノマー単位としては、環構造を有するモノマーに由来する環構造を含むモノマー単位、および一緒になって環形成性を有する２種以上のモノマーが、例えば縮合反応などによって形成した環構造を含むモノマー単位が例示される。環構造を有するモノマー単位としては、これらの一方または両方が重合体に含まれていてよい。
【００１７】
本明細書において、「一緒になって環形成性を有する２種以上のモノマー」とは、２種以上のモノマーが重合してできた重合体中で、任意の１種のモノマー単位が、任意の他の１種のモノマー単位と反応（例えば縮合反応）することによって、重合体中に１つの環構造を形成し、環構造を有するモノマー単位となる、任意の２種以上のモノマーを指す。
【００１８】
本明細書において、用語「（メタ）アクリル」とは、「アクリル」または「メタクリル」を意味する。
【００１９】
以下、本発明の重合体組成物について、これに含まれる重合体およびその他の成分について詳細に説明する。
【００２０】
（Ａ）重合体
（ａ）環構造を有するモノマー単位
環構造を有するモノマー単位（以下、環構造モノマー単位ともいう）は、特に限定されない。好ましくは、環構造モノマー単位は、６員環の環構造モノマー単位または５員環の環構造モノマー単位である。
【００２１】
環構造モノマー単位は、例えば、無水グルタル酸構造単位、無水マレイン酸構造単位、マレイミド構造単位、グルタルイミド構造単位およびラクトン構造単位からなる群から選択される１つ以上を含む。環構造モノマー単位は、無水グルタル酸構造単位を含むことが好ましい。以下、それぞれの具体例における環構造モノマー単位について説明する。
【００２２】
・無水グルタル酸構造単位（ａ−１）
以下の式（１）に、無水グルタル酸構造単位を示す。
【化１】
2020196794.tif 000002
［式（１）中、Ｒ１、Ｒ２およびＲ３は、それぞれ独立して、水素原子、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
アルキル基はヒドロキシ基で置換されていてもよい。］
【００２３】
無水グルタル酸構造単位（ａ−１）は、例えば、原料のモノマーとしてアクリル酸エステルとアクリル酸、またはメタクリル酸エステルとメタクリル酸を用いて、これらの重合により得られる重合体に環化反応を起こすことにより形成させることができる。重合体中に無水グルタル酸構造単位（ａ−１）が含まれると、特に重合体組成物から構成される成形体の耐熱性が向上し得る。
【００２４】
・無水マレイン酸構造単位（ａ−２）
以下の式（２）に、無水マレイン酸構造単位を示す。
【化２】
2020196794.tif 000003
［式（２）中、Ｒ４およびＲ５は、それぞれ独立して、水素原子、ハロゲン原子、炭素数が６以上２０以下の置換または非置換のアリール基、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
アルキル基またはアリール基はヒドロキシ基で置換されていてもよい。］
【００２５】
無水マレイン酸構造単位（ａ−２）は、原料のモノマーとして、置換または非置換の無水マレイン酸を用いて共重合させた重合体に含まれる。置換または非置換の無水マレイン酸としては、例えば、無水マレイン酸、無水シトラコン酸、ジメチル無水マレイン酸、ジクロロ無水マレイン酸、ブロモ無水マレイン酸、ジブロモ無水マレイン酸、フェニル無水マレイン酸、ジフェニル無水マレイン酸等が挙げられる。これらの置換または非置換の無水マレイン酸のうち、重合体を得るための共重合が容易なことから、無水マレイン酸の使用が好ましい。
【００２６】
・マレイミド構造単位（ａ−３）
以下の式（３）に、マレイミド構造単位を示す。
【化３】
2020196794.tif 000004
［式（３）中、Ｒ６およびＲ７は、それぞれ独立して、水素原子、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
Ｒ８は、水素原子、または、炭素数が１以上１２以下の置換または非置換のアルキル基、炭素数が１以上１２以下の置換または非置換のアルコキシ基、炭素数が６以上１８以下の置換または非置換のアリール基および炭素数が６以上１８以下の置換または非置換のアリールオキシ基からなる群から選択されるいずれかを表し、
アルキル基、アルコキシ基、アリール基またはアリールオキシ基はヒドロキシ基で置換されていてもよい。］
【００２７】
好ましくは、上記式（３）は次の通りである。
［式（３）中、Ｒ６およびＲ７は、それぞれ独立して、水素原子、または、炭素数が１以上６以下の置換または非置換のアルキル基を表し、
Ｒ８は、水素原子、または、炭素数が１以上６以下の置換または非置換のアルキル基、炭素数が１以上６以下の置換または非置換のアルコキシ基、炭素数が６以上１２以下の置換または非置換のアリール基および炭素数が６以上１２以下の置換または非置換のアリールオキシ基からなる群から選択されるいずれかを表し、
アルキル基、アルコキシ基、アリール基またはアリールオキシ基はヒドロキシ基で置換されていてもよい。］
【００２８】
マレイミド構造単位（ａ−３）は、例えば、特定のモノマーを用いることにより、重合体に含ませることができる。このような原料のモノマーとしては、特に限定されるものではない。例えば、マレイミド、Ｎ−メチルマレイミド、Ｎ−エチルマレイミド、Ｎ−シクロヘキシルマレイミド、Ｎ−フェニルマレイミド、Ｎ−メチルフェニルマレイミド、Ｎ−エチルフェニルマレイミド、Ｎ−ブチルフェニルマレイミド、Ｎ−ジメチルフェニルマレイミド、Ｎ−ヒドロキシフェニルマレイミド、Ｎ−メトキシフェニルマレイミド、Ｎ−（ｏ−クロロフェニル）マレイミド、Ｎ−（ｍ−クロロフェニル）マレイミド、Ｎ−（ｐ−クロロフェニル）マレイミド等のＮ−アリール基置換マレイミドが挙げられる。
【００２９】
・グルタルイミド構造単位（ａ−４）
以下の式（４）に、グルタルイミド構造単位を示す。
【化４】
2020196794.tif 000005
［式（４）中、Ｒ９、Ｒ１０およびＲ１１は、それぞれ独立して、水素原子、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
Ｒ１２は、水素原子、または、炭素数が１以上１２以下の置換または非置換のアルキル基、炭素数が１以上１２以下の置換または非置換のアルコキシ基、炭素数が６以上１８以下の置換または非置換のアリール基および炭素数が６以上１８以下の置換または非置換のアリールオキシ基からなる群から選択されるいずれかを表し、
アルキル基、アルコキシ基、アリール基またはアリールオキシ基はヒドロキシ基で置換されていてもよい。］
【００３０】
好ましくは、上記式（４）は次の通りである。
［式（４）中、Ｒ９、Ｒ１０およびＲ１１は、それぞれ独立して、水素原子、または、炭素数が１以上６以下の置換または非置換のアルキル基を表し、
Ｒ１２は、水素原子、または、炭素数が１以上６以下の置換または非置換のアルキル基、炭素数が１以上６以下の置換または非置換のアルコキシ基、炭素数が６以上１２以下の置換または非置換のアリール基および炭素数が６以上１２以下の置換または非置換のアリールオキシ基からなる群から選択されるいずれかを表し、
アルキル基、アルコキシ基、アリール基またはアリールオキシ基はヒドロキシ基で置換されていてもよい。］
【００３１】
グルタルイミド構造単位（ａ−４）は、例えば、原料のモノマーとしてメタクリル酸エステルおよび／またはメタクリル酸を用いて共重合させ、高温下でアンモニア、アミンまたは尿素を反応させる方法で重合体に含ませることができる。またはポリメタクリル酸無水物とアンモニアまたはアミンとを反応させる方法等の公知の方法も使用できる。
【００３２】
・ラクトン構造単位（ａ−５）
以下の式（５）に、ラクトン構造単位を示す。
【化５】
2020196794.tif 000006
［式（５）中、Ｒ１３、Ｒ１４およびＲ１５は、それぞれ独立して、水素原子、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
Ｒ１６は、水素原子、または、炭素数が１以上１２以下の置換または非置換のアルキル基、炭素数が１以上１２以下の置換または非置換のアルコキシ基、炭素数が６以上１８以下の置換または非置換のアリール基および炭素数が６以上１８以下の置換または非置換のアリールオキシ基からなる群から選択されるいずれかを表し、
アルキル基、アルコキシ基、アリール基またはアリールオキシ基はヒドロキシ基で置換されていてもよい。］
【００３３】
好ましくは、上記式（５）は次の通りである。
［式（５）中、Ｒ１３、Ｒ１４およびＲ１５は、それぞれ独立して、水素原子、または、炭素数が１以上６以下の置換または非置換のアルキル基を表し、
Ｒ１６は、水素原子、または、炭素数が１以上６以下の置換または非置換のアルキル基、炭素数が１以上６以下の置換または非置換のアルコキシ基、炭素数が６以上１２以下の置換または非置換のアリール基および炭素数が６以上１２以下の置換または非置換のアリールオキシ基からなる群から選択されるいずれかを表し、
アルキル基、アルコキシ基、アリール基またはアリールオキシ基はヒドロキシ基で置換されていてもよい。］
【００３４】
ラクトン構造単位（ａ−５）を重合体中に導入する方法は、特に限定はされない。ラクトン構造は、例えば、原料のモノマーとして、置換基としてヒドロキシ基を有するアクリル酸またはアクリル酸エステルと、メタクリル酸メチル等のメタクリル酸エステルとを用いて共重合し、さらに分子鎖にヒドロキシ基とエステル基またはカルボキシル基とを導入して、これらのヒドロキシ基とエステル基またはカルボキシル基との間で、脱アルコールまたは脱水縮合を生じさせることにより形成させることができる。
【００３５】
重合に用いるヒドロキシ基を有するアクリル酸またはアクリル酸エステルとしては、例えば、２−（ヒドロキシメチル）アクリル酸、２−（ヒドロキシエチル）アクリル酸、２−（ヒドロキシメチル）アクリル酸アルキル、２−（ヒドロキシエチル）アクリル酸アルキルが挙げられ、好ましくは、ヒドロキシアリル部位を有する２−（ヒドロキシメチル）アクリル酸または２−（ヒドロキシメチル）アクリル酸アルキルである。２−（ヒドロキシメチル）アクリル酸アルキルとしては、例えば、２−（ヒドロキシメチル）アクリル酸メチル、２−（ヒドロキシメチル）アクリル酸エチル、２−（ヒドロキシメチル）アクリル酸イソプロピル、２−（ヒドロキシメチル）アクリル酸ｎ−ブチル、２−（ヒドロキシメチル）アクリル酸ｔ−ブチル等が挙げられる。これらのうち、特に好ましくは、２−（ヒドロキシメチル）アクリル酸メチルまたは２−（ヒドロキシメチル）アクリル酸エチルである。
【００３６】
環構造モノマー単位は、本発明の重合体組成物に含まれる重合体を構成する全モノマー単位に対して、好ましくは０．１５モル％超５モル％以下、より好ましくは０．２モル％以上４．５モル％以下、さらに好ましくは０．２６モル％以上４モル％以下、よりさらに好ましくは０．３モル％以上３モル％以下、またさらに好ましくは０．６モル％以上１モル％以下の割合で重合体に含まれる。
【００３７】
本発明の重合体組成物に含まれる重合体中の環構造モノマー単位の割合（モル％）は、１３Ｃ−ＮＭＲ法によって各種環構造モノマー単位に応じたピーク範囲におけるピークの積分値を求めることによって算出される。または、含まれる環構造に応じて、１３Ｃ−ＮＭＲ法とさらに１Ｈ−ＮＭＲ法および／またはＩＲ法も用いてよい。
【００３８】
（ｂ）環構造を有するモノマー単位以外のモノマー単位
本発明の重合体組成物に含まれる重合体は、環構造を有するモノマー単位以外のモノマー単位（以下、非環構造モノマー単位ともいう）を含んでもよい。
【００３９】
非環構造モノマー単位は、重合体組成物に含まれる重合体の原料のモノマーに由来する。前記モノマーは、重合可能なビニル系モノマーであれば特に限定されない。非環構造モノマー単位には、一緒になって環形成性を有するモノマーが、前述したような環構造を形成せず、そのまま前記重合体中で非環構造モノマー単位として存在するモノマー単位も含まれる。
【００４０】
例えば、非環構造モノマー単位は、メタクリル酸に由来するモノマー単位（下記式（６））、メタクリル酸エステルに由来するモノマー単位（下記式（７））、アクリル酸に由来するモノマー単位（下記式（８））、アクリル酸エステルに由来するモノマー単位（下記式（９））および芳香族ビニルに由来するモノマー単位（下記式（１０））からなる群から選択される１以上を含み得る。非環構造モノマー単位は、好ましくは、メタクリル酸に由来するモノマー単位、メタクリル酸エステルに由来するモノマー単位、アクリル酸に由来するモノマー単位およびアクリル酸エステルに由来するモノマー単位からなる群から選択される１以上を含む。
【００４１】
【化６】
2020196794.tif 000007
【００４２】
【化７】
2020196794.tif 000008
[式（７）中、Ｒ１８は、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
アルキル基はヒドロキシ基で置換されていてもよい。］
【００４３】
【化８】
2020196794.tif 000009
【００４４】
【化９】
2020196794.tif 000010
［式（９）中、Ｒ２０は、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
アルキル基はヒドロキシ基で置換されていてもよい。］
【００４５】
【化１０】
2020196794.tif 000011
［式（１０）中、Ｒ２１は、水素原子、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
ｎは、０以上５以下の整数を表し、
Ｒ２２は、水素原子、または、炭素数が１以上１２以下の置換または非置換のアルキル基、炭素数が１以上１２以下の置換または非置換のアルコキシ基、炭素数が６以上１８以下の置換または非置換のアリール基および炭素数が６以上１８以下の置換または非置換のアリールオキシ基からなる群から選択されるいずれかを表し、
Ｒ２２は全て同じ基であっても、異なる基であってもよく、
Ｒ２２同士で環構造を形成してもよく、
アルキル基、アルコキシ基、アリール基またはアリールオキシ基はヒドロキシ基で置換されていてもよい。］
【００４６】
本発明の重合体組成物に含まれる重合体に、上記の非環構造モノマー単位が含まれる場合、原料のモノマーは、メタクリル酸、メタクリル酸エステル（下記式（１１））、アクリル酸、アクリル酸エステル（下記式（１２））および芳香族ビニル（下記式（１３））からなる群から選択される２以上を含み得る。該原料のモノマーは、単一の種類であっても複数の種類であってもよい。該原料のモノマーは、好ましくは、メタクリル酸、メタクリル酸エステル、アクリル酸およびアクリル酸エステルからなる群から選択される２以上を含み、より好ましくは、メタクリル酸およびメタクリル酸エステルを含む。
【００４７】
【化１１】
2020196794.tif 000012
［式（１１）中、Ｒ１７はメチル基を表し、
Ｒ１８は、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
アルキル基はヒドロキシ基で置換されていてもよい。］
【００４８】
上記式（１１）に示すメタクリル酸エステルとしては、例えば、メタクリル酸メチル、メタクリル酸エチル、メタクリル酸ブチル、メタクリル酸プロピル、メタクリル酸イソプロピル、メタクリル酸シクロヘキシル、メタクリル酸フェニル、メタクリル酸（２−エチルヘキシル）、メタクリル酸（ｔ−ブチルシクロヘキシル）、メタクリル酸ベンジル、メタクリル酸（２，２，２−トリフルオロエチル）等が挙げられるが、これらに限定されない。メタクリル酸エステルは、１種のみを単独で用いてもよく、２種以上を組み合わせて用いてもよい。
【００４９】
【化１２】
2020196794.tif 000013
［式（１２）中、Ｒ１９は水素原子を表し、
Ｒ２０は、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
アルキル基はヒドロキシ基で置換されていてもよい。］
【００５０】
上記式（１２）に示すアクリル酸エステルとしては、例えば、アクリル酸メチル、アクリル酸エチル、アクリル酸ｎ−プロピル、アクリル酸ｎ−ブチル、アクリル酸ｓｅｃ−ブチル、アクリル酸２−エチルヘキシル、アクリル酸シクロヘキシル、アクリル酸フェニル等が挙げられるが、これらに限定されない。アクリル酸エステルは、１種のみを単独で用いてもよく、２種以上を組み合わせて用いてもよい。
【００５１】
【化１３】
2020196794.tif 000014
［式（１３）中、Ｒ２１は、水素原子、または、炭素数が１以上２０以下の置換または非置換のアルキル基、好ましくは炭素数が１以上１２以下の置換または非置換のアルキル基、より好ましくは炭素数が１以上８以下の置換または非置換のアルキル基、さらに好ましくは炭素数が１以上６以下の置換または非置換のアルキル基を表し、
ｎは、０以上５以下の整数を表し、
Ｒ２２は、水素原子、または、炭素数が１以上１２以下の置換または非置換のアルキル基、炭素数が１以上１２以下の置換または非置換のアルコキシ基、炭素数が６以上１８以下の置換または非置換のアリール基および炭素数が６以上１８以下の置換または非置換のアリールオキシ基からなる群から選択されるいずれかを表し、
Ｒ２２は全て同じ基であっても、異なる基であってもよく、
Ｒ２２同士で環構造を形成してもよく、
アルキル基、アルコキシ基、アリール基またはアリールオキシ基はヒドロキシ基で置換されていてもよい。］
【００５２】
上記式（１３）に示す芳香族ビニルとしては、例えば、スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、１−ビニルナフタレン、２−ビニルナフタレン、１，１−ジフェニルエチレン、イソプロペニルベンゼン（α−メチルスチレン）、イソプロペニルトルエン、イソプロペニルエチルベンゼン、イソプロペニルプロピルベンゼン、イソプロペニルブチルベンゼン、イソプロペニルペンチルベンゼン、イソプロペニルヘキシルベンゼン、イソプロペニルオクチルベンゼン等が挙げられるが、これらに限定されない。芳香族ビニルは、１種のみを単独で用いてもよく、２種以上を組み合わせて用いてもよい。
【００５３】
特に限定されるものではないが、前述したようなモノマーから得られる本発明の重合体組成物に含まれる重合体は、例えば、以下のような環構造モノマー単位を有する構造単位を重合体の一部に含む。なお、式中、ｎは整数を表す。
【００５４】
例えば、原料のモノマーとして、メタクリル酸メチル、メタクリル酸およびスチレンを用いることによって、以下のような無水グルタル酸構造単位（ａ−１）を有する構造単位（下記式（１４））が形成される。
【化１４】
2020196794.tif 000015
【００５５】
例えば、原料のモノマーとして、メタクリル酸メチルおよびメタクリル酸を用いることによって、以下のような無水グルタル酸構造単位（ａ−１）を有する構造単位（下記式（１５））が形成される。
【化１５】
2020196794.tif 000016
【００５６】
例えば、原料のモノマーとして、メタクリル酸メチル、無水マレイン酸、スチレンおよびα−メチルスチレンを用いることによって、以下のような無水マレイン酸構造単位（ａ−２）を有する構造単位（下記式（１６））が形成される。
【化１６】
2020196794.tif 000017
【００５７】
例えば、原料のモノマーとして、メタクリル酸メチル、Ｎ−シクロヘキシルマレイミドおよびスチレンを用いることによって、以下のようなマレイミド構造単位（ａ−３）を有する構造単位（下記式（１７））が形成される。
【化１７】
2020196794.tif 000018
【００５８】
例えば、原料のモノマーとして、メタクリル酸メチル、メタクリル酸メチルおよび２−（ヒドロキシメチル）アクリル酸メチルを用いることによって、以下のようなラクトン構造単位（ａ−５）を有する構造単位（下記式（１８））が形成される。
【化１８】
2020196794.tif 000019
【００５９】
前記重合体を構成する全モノマーに対する、非環構造モノマー単位の割合は、１００モル％から前記重合体中に含まれる前述の環構造モノマー単位のモル％を差し引いた値（モル％）となる。
【００６０】
１例として、（メタ）アクリル酸と（メタ）アクリル酸エステルが、原料のモノマーの一部または全部として用いられる場合について述べる。そのような場合、前駆体ポリマーは、（メタ）アクリル酸に由来するモノマー単位および（メタ）アクリル酸エステルに由来するモノマー単位を含み得る。さらに、押出等による環化縮合反応後の重合体は、（メタ）アクリル酸に由来するモノマー単位、（メタ）アクリル酸エステルに由来するモノマー単位および（メタ）アクリル酸と（メタ）アクリル酸エステルとが環化縮合した無水グルタル酸構造単位を含み得る。
【００６１】
このような重合体では、重合体を構成する全モノマーに対して、（メタ）アクリル酸エステルに由来するモノマー単位を、好ましくは８０モル％以上９８．９９モル％以下、より好ましくは９０モル％以上９５モル％以下、特に好ましくは９２．８モル％以上９４．２モル％以下含み得、（メタ）アクリル酸に由来するモノマー単位を、好ましくは０．５モル％以上１２．８モル％以下、より好ましくは１モル％以上１０モル％以下、さらに好ましくは１．５モル％以上６．５モル％以下、さらにより好ましくは５．２モル％以上６．２モル％以下含み得、無水グルタル酸構造単位を、好ましくは０．１５モル％超５モル％以下、より好ましくは０．２モル％以上４．５モル以下、さらに好ましくは０．２６モル％以上４モル％以下、よりさらに好ましくは０．３モル％以上３モル％以下、またさらにより好ましくは０．６モル％以上１モル％以下、含み得る。なお、（メタ）アクリル酸エステルは好ましくは（メタ）アクリル酸メチルである。
【００６２】
（Ｂ）リン系酸化防止剤
本発明の重合体組成物は、リン系酸化防止剤を含んでいてもよい。リン系酸化防止剤としては、例えば、亜リン酸モノエステル、ジエステル又はトリエステル（例えば、亜リン酸フェニル、亜リン酸ジフェニル、亜リン酸トリフェニル等）、トリス（２，４−ジ−ｔｅｒｔ−ブチルフェニル）ホスファイト、２−［［２，４，８，１０−テトラキス（１，１−ジメチルエチル）ジベンゾ［ｄ，ｆ］［１，３，２］ジオキサフォスフェピン−６−イル］オキシ］−Ｎ，Ｎ−ビス［２−［［２，４，８，１０−テトラキス（１，１ジメチルエチル）ジベンゾ［ｄ，ｆ］［１，３，２］ジオキサフォスフェピン−６−イル］オキシ］−エチル］エタナミン、ジフェニルトリデシルホスファイト、トリフェニルホスファイト、２，２−メチレンビス（４，６−ジ−ｔｅｒｔ−ブチルフェニル）オクチルホスファイト、ビス（２，６−ジ−ｔｅｒｔ−ブチル−４−メチルフェニル）ペンタエリストールジホスファイト、ジステアリルペンタエリスリトールジホスファイト、サイクリックネオペンタンテトライルビス（２，６−ジ−ｔｅｒｔ−ブチル−４−メチルフェニル）ホスファイト、テトラキス（２，４−ジ−ｔｅｒｔ−ブチルフェニル）４，４’−ビフェニレンジホスホナイトやテトラキス（２，４−ジ−ｔｅｒｔ−ブチル−５メチルフェニル）４，４’−ビフェニレンジホスファイト等を挙げることができる。市販されているリン系酸化防止剤を用いても構わず、例えば、Ｉｒｇａｆｏｓ１６８（トリス（２，４−ジ−ｔｅｒｔ−ブチルフェニル）ホスファイト、ＢＡＳＦジャパン（株）製）、Ｓｕｍｉｌｉｚｅｒ  ＧＰ（（６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１，３，２］ジオキサフォスフェピン、住友化学（株）製）、ＪＰＰ１００（テトラフェニルジプロピレングリコールジホスファイト、城北化学工業（株）製）、ＪＰＨ３８００（水添ビスフェノールＡ−ペンタエリスリトールホスファイトポリマー、城北化学工業（株）製）、Ｉｒｇａｆｏｓ１２（トリス［２−［［２，４，８，１０−テトラ−ｔｅｒｔ−ブチルジベンゾ［ｄ，ｆ］［１，３，２］ジオキサフォスフェピン−６−イル］オキシ］エチル］アミン、ＢＡＳＦジャパン（株）製）、Ｉｒｇａｆｏｓ３８（亜リン酸エチルビス（２，４−ジ−ｔｅｒｔ−ブチル−６−メチルフェニル）、ＢＡＳＦジャパン（株）製）、アデカスタブＨＰ−１０（２，２’−メチレンビス（４，６−ジ−ｔｅｒｔ−ブチルフェニル）オクチルホスファイト、（株）ＡＤＥＫＡ製）、アデカスタブＰＥＰ３６（ビス（２，６−ジ−ｔｅｒｔ−ブチル−４−メチルフェニル）ペンタエリスリトールジホスファイト、（株）ＡＤＥＫＡ製）、アデカスタブＰＥＰ３６Ａ（ビス（２，６−ジ−ｔｅｒｔ−ブチル−４−メチルフェニル）ペンタエリスリトールジホスファイト、（株）ＡＤＥＫＡ製）、アデカスタブＰＥＰ−８（サイクリックネオペンタンテトライルビス（２，４−ジ−ｔｅｒｔ−ブチルフェニルフォスファイト、（株）ＡＤＥＫＡ製）、ＨｏｓｔａｎｏｘＰ−ＥＰＱ（ＰＥＰＱ：テトラキス（２，４−ジ−ｔｅｒｔ−ブチルフェニル）４，４’−ビフ���ニレンジホスホナイト、クラリアントＣｏ．Ｌｔｄ製）、ＧＳＹ−Ｐ１０１（テトラキス（２，４−ジ−ｔｅｒｔ−ブチル−５メチルフェニル）４，４’−ビフェニレンジホスホナイト、堺化学工業（株）製）等を挙げることができる。リン系酸化防止剤を、本発明に含まれる重合体１００質量部に対して、好ましくは０．２質量部以下、より好ましくは０．１５質量部以下、さらに好ましくは０．１０質量部以下、よりさらに好ましくは０．０９質量部以下、極めて好ましくは０．０８質量部以下の割合で、本発明の重合体組成物に含むことができる。リン系酸化防止剤の下限は特に限定されないが、例えば０．００５質量部以上、好ましくは０．０１質量部以上、より好ましくは０．０５質量部以上である。
【００６３】
（Ｃ）その他の成分
本発明の重合体組成物は、重合体、リン系酸化防止剤の他に、例えば、他の酸化防止剤、光安定化剤、滑剤、ブルーイング剤、難燃剤等を含んでいてもよい。それぞれ、本発明の重合体組成物から構成される成形体に対して、着色防止効果、耐候効果、金型離型効果、黄色値低減効果を付与することができる。また、製造工程等において不可避的に混入してしまう微量成分（重合開始剤、重合安定剤、分子量調整剤等の添加剤の残留物）を含んでいてもよい。
【００６４】
＜含有モノマー＞
本発明の重合体組成物Ａまたは重合組成物Ｂを、以下の射出条件：
（１）ノンベント式射出成形機を使用、
（２）コールドランナー方式の金型を使用、
（３）シリンダー温度は２６０℃、および
（４）成形品体積に対する射出成形機の射出体積の比は４.５
で、１２０ｍｍ×１００ｍｍ×３．０ｍｍ厚の平板を成形したとき、金型中での冷却時間が５分（以下５分サイクルともいう）の条件において得られる該重合体組成物からなる前記平板中の含有モノマー量と、金型中での冷却時間が１分（以下１分サイクルともいう）の条件において得られる該重合体組成物からなる前記平板中の含有モノマー量との差（以下、含有モノマー増加量ともいう）は１０００質量ｐｐｍ以上１２０００質量ｐｐｍ以下である。ここで、ノンベント式射出成形機とは、射出成形機のシリンダー部分にベント開口部が設けられておらず、重合体組成物中に含まれる水分や含有モノマー等の揮発性ガス等がベント開口部から排出されない射出成形機であり、例えば東芝機械（株）製ｅＣ１３０ＳＸＩＩ−４Ａが挙げられる。また、コールドランナー方式とは、金型内でランナーが冷やされ、成形品と共に取り出されるランナー方式である。さらに、成形品体積とは、スプルーやランナー部を含む成形品１ショットあたりの重合体組成物の体積を表し、射出成形機の射出体積とは射出成形機のシリンダーに充填される重合体組成物の最大体積を表す。成形品体積に対する射出成形機の射出体積の比４．５とは４．４５から４．５４の範囲を意味する。これら金型のランナー方式及び成形品体積に対する射出成形機の射出体積の比は、成形する際の重合体組成物の熱履歴に影響を及ぼす。また、シリンダー温度２６０℃とは、射出成形機のヒーター条件を、原料投入口（ホッパー）から出口までのヒーターについて、原料投入口側からそれぞれ、ホッパー下ヒーターを５５℃から６５℃、ホッパー下ヒーター横（下流側）のヒーターを２２０℃から２３０℃、ノズルヒーターを２５０℃から２６０℃に設定し、これらを除いたヒーターの温度条件を２６０℃に設定した条件である。
【００６５】
成形体中に含まれる含有モノマー量が低いことが、成形体の物性にとって有利であることは当業者にとって一般的に知られているが、含有モノマー増加量を前述の範囲に設定することで、光学特性と耐熱性に優れた成形体が得られることが見出された。
【００６６】
本明細書において、含有モノマー増加量とは、５分サイクルで製造される成形体中の含有モノマー量から１分サイクルで製造される成形体中の含有モノマー量を引いた値である。
【００６７】
本明細書において、シリンダー温度は押出機の設定温度を指すが、通常シリンダー内における重合体組成物の温度は設定温度と同じであるため、重合体組成物の温度を押出機の設定温度とみなしてよい。
【００６８】
成形時のノズル先端での重合体組成物の線速度は通常３．６ｍ／秒から１４．２ｍ／秒の範囲で実施する。また、射出成形の計量時のスクリュー回転数は通常２０ｒｐｍから８０ｒｐｍであり、金型のゲート断面積は通常２０から３０ｍｍ２、ゲート箇所は通常１から２点である。
【００６９】
本発明の重合体組成物から構成される成形体中の含有モノマーとは、重合しないまま成形体中に残存している原料のモノマーおよび造粒や射出成形時の熱で重合体が分解されることにより成形体中に含まれるモノマーを指す。成形体中の含有モノマー量は、例えばガスクロマトグラフィーにより測定することができる。
【００７０】
含有モノマー増加量が、１０００質量ｐｐｍ以上であると、重合体組成物から構成される成形体の黄色度の値を低くすることができ、併せて成形体の全光線透過率が高まり得る。具体的には、本発明の重合体組成物を用いて５分サイクルで製造される成形体の黄色度を好ましくは１７．４以下、より好ましくは１３．６以下、さらに好ましくは１２．８以下、よりさらに好ましくは１１．１以下、またさらに好ましくは８．９以下、よりさらに好ましくは７．８以下、またさらに好ましくは５．９以下とすることができる。同時に５分サイクルで製造される成形体の全光線透過率を好ましくは７５．１％以上、より好ましくは７８．６％以上、さらに好ましくは７９．０％以上、よりさらに好ましくは８０．５％以上、またさらに好ましくは８１．２％以上、よりさらに好ましくは８２．０％以上、またさらに好ましくは８３．６％以上とすることができる。さらに、本発明の重合体組成物を用いて１分サイクルで製造される成形体の黄色度を好ましくは９．９以下、より好ましくは９．３以下、さらに好ましくは８．５以下、よりさらに好ましくは８．１以下、またさらに好ましくは６．２以下、よりさらに好ましくは５．５以下、またさらに好ましくは５．０以下とすることができる。同時に１分サイクルで製造される成形体の全光線透過率を好ましくは７９．６％以上、より好ましくは８０．２％以上、さらに好ましくは８１．０％以上、よりさらに好ましくは８３．７％以上、またさらに好ましくは８４．０％以上、よりさらに好ましくは８４．５％以上とすることができる。成形体の黄色度と全光線透過率は、例えば分光光度計を使用して測定することができる
【００７１】
含有モノマー増加量が、１２０００質量ｐｐｍ以下であると、重合体組成物から構成される成形体が十分な耐熱性を有し得る。具体的には、本発明の重合体組成物を用いて５分サイクルで製造される成形体のビカット軟化温度を好ましくは１０７℃以上、より好ましくは１０８℃以上とすることができる。特に、５分サイクルで製造される成形体と１分サイクルで製造される成形体のビカット軟化温度の低下を、好ましくは９．７℃以下、より好ましくは７．５℃以下、さらにより好ましくは５．０℃以下とすることができ、サイクル時間の差異による耐熱性の極度な低下を防止することができる。成形体のビカット軟化温度は、例えばＪＩＳ  Ｋ７２０６（Ｂ５０法）によって測定することができる。
【００７２】
加えて、含有モノマー増加量が、１２０００質量ｐｐｍ以下であると、成形体を１２０℃で４００時間にわたり放置した時の黄色度を、好ましくは４６．１以下、より好ましくは４０．０以下、さらに好ましくは３０．０以下、よりさらに好ましくは１８．５以下、またさらに好ましくは６．２以下、よりさらに好ましくは５．５以下とすることができ、良好な耐熱劣化特性を有し得る。重合体組成物の耐熱劣化特性は黄色度で評価し、例えば分光光度計で測定することができる。
【００７３】
含有モノマー増加量は、１０００質量ｐｐｍ以上１２０００質量ｐｐｍ以下、好ましくは２０００質量ｐｐｍ以上１１５００質量ｐｐｍ以下、より好ましくは６０００質量ｐｐｍ以上１１０００質量ｐｐｍ以下、さらに好ましくは７０００質量ｐｐｍ以上１０８００質量ｐｐｍ以下、よりさらに好ましくは８０００質量ｐｐｍ以上１０６００質量ｐｐｍ以下である。
【００７４】
上述の含有モノマー増加量は、様々な条件に影響を受ける。例えば、環構造モノマー単位の含有量を前述の範囲内とすることで、含有モノマー増加量を前述した所定の範囲内に調整することができる。具体的には、前述したように環構造モノマー単位は該全モノマーに対して、好ましくは０．１５モル％超５モル％以下、より好ましくは０．２モル％以上４．５モル％以下、さらに好ましくは０．２６モル％以上４モル％以下、さらにより好ましくは０．３モル％以上３モル％以下、またさらに好ましくは０．６モル％以上１モル％以下の割合で、重合体に含有されることが好ましい。重合体中の環構造モノマー単位を前述の範囲内に調整することで、含有モノマー増加量を増加させ、１０００質量ｐｐｍを下回ってしまう可能性を低くすることができる。環構造モノマー単位の含有量は、原料中の環構造を有するモノマー、もしくは環構造を形成するモノマーの割合（モル％または質量％）、ならびに押出造粒時の温度や、押出造粒時に環構造の形成反応の促進剤を添加することで調整することが可能である。
【００７５】
さらに、リン系酸化防止剤の配合量も含有モノマー増加量に影響し得る。例えば、リン系酸化防止剤の配合量の上限を好ましくは０．２質量部以下、より好ましくは０．１５質量部以下、さらに好ましくは０．１質量部以下、よりさらに好ましくは０．０９質量部以下、極めて好ましくは０．０８質量部以下、下限を好ましくは０．００５質量部以上、より好ましくは０．０１質量部以上、さらに好ましくは０．０５質量部以上とすることで、含有モノマー増加量が大きくなってしまうことを抑制することができる。含有モノマー増加量が大きくなってしまうことを抑制することによって、成形体に優れた耐熱性を付与することができる。成形体がより優れた耐熱性を有することによって、特に高耐熱性が要求される高輝度ＬＥＤランプの光学レンズの光学部材の原材料として利用される際に有利である。
【００７６】
本発明の重合体組成物の、２３０℃、３．８ｋｇ荷重でのＭＦＲ（メルトフローレート）値は、好ましくは０．１以上１０以下、より好ましくは１以上６以下、さらに好ましくは２以上５以下、よりさらに好ましくは２．５以上４以下の範囲であり得る。ＭＦＲをこのような値にすることによって、重合体組成物が光学レンズ等の光学部材の原材料として利用される際に、例えば重合体組成物が射出成形等されるとき、好適な流動性を奏する。本明細書において、ＭＦＲ値は、ＪＩＳ  Ｋ７２１０に規定された方法において測定することができる。
【００７７】
本発明の重合体組成物に含まれる重合体の重量平均分子量は、好ましくは５００００以上１２００００以下、より好ましくは６００００以上１０００００以下、さらに好ましくは７００００以上９００００以下の範囲であり得る。重量平均分子量をこのような値にすることによって、本発明の重合体組成物から構成される成形体の機械特性を良好とすることができる。重合体の重量平均分子量は、例えば、ゲル浸透クロマトグラフィーによって測定することができる。
【００７８】
本発明の重合体組成物のガラス転移温度（Ｔｇ）は、好ましくは１１５以上１３０以下、より好ましくは１２０以上１２６以下の範囲であり得る。本発明の重合体組成物の吸水率は、好ましくは０．１以上０．５以下、より好ましくは０．２以上０．４以下の範囲であり得る。本発明の重合体組成物のガラス転移温度は、例えばＪＩＳ  Ｋ７１２１に準拠して示差走査熱量測定（ＤＳＣ）を用いて、吸水率はＪＩＳ  Ｋ７２０９に準拠した方法で測定することができる。
【００７９】
＜重合体組成物の製造方法＞
本発明の重合体組成物の製造方法は、まず、原料となる２つ以上のモノマーを重合し、必要に応じてその他の成分を添加して重合体組成物Ａまたは重合体組成物Ｂを得る。モノマーの重合方法については、特に制限はなく、例えば、懸濁重合、溶液重合、塊状重合等の公知の重合法を採用することができる。特に、懸濁重合を採用することができる。懸濁重合は、例えば、水、重合開始剤、連鎖移動剤、懸濁安定剤および必要に応じて他の添加剤等をオートクレーブに仕込み、通常、攪拌下にモノマーの成分を供給して加熱することにより実施してよい。水の使用量は、容量比で、モノマーの成分に対して、通常１〜５倍量、特に１〜３倍量程度とする。
【００８０】
重合開始剤は、特に制限されるものではなく、例えば、ラウリルパーオキサイド、１，１―ジ（ｔｅｒｔ−ブチルパーオキシ）シクロヘキサン等の過酸化物、アゾビスイソブチロニトリル等のアゾ化合物等公知のラジカル重合開始剤を用いることができる。重合開始剤は、１種のみであってよいし、２種以上であってもよい。
【００８１】
連鎖移動剤は、特に制限されないが、例えば、ｎ−ドデシルメルカプタン（特に、１−ドデシルメルカプタン）、ｎ−ブチルメルカプタン、ｎ−オクチルメルカプタン、２−エチルヘキシルチオグリコレート等のメルカプタン類等が挙げられる。連鎖移動剤は、１種のみであってよいし、２種以上であってよい。
【００８２】
懸濁安定剤は、例えば、メチルセルロース、ヒドロキシエチルセルロース、ヒドロキシプロピルセルロース、ヒドロキシプロピルメチルセルロース等の水溶性セルロースエーテルが挙げられる。また、部分けん化されたビニルアルコール、アクリル酸重合体およびゼラチン等の水溶性ポリマーを使用することもできる。
【００８３】
懸濁重合では、例えば、重合後に得られたスラリー状の反応物を脱水および必要に応じて洗浄した後、乾燥させる。乾燥後、ビーズ状の重合体組成物Ａまたは重合体組成物Ｂが得られる。ビーズ状の重合体組成物Ａまたは重合体組成物Ｂはそのまま使用してもよいし、前述したようなその他の成分を加えてもよい。重合体組成物Ａまたは重合体組成物Ｂと必要に応じて添加されたその他の成分とを、さらに押出機（例えば脱気押出機）で押出すると、ペレット形状の本発明の重合体組成物が得られる。
【００８４】
より具体的には、本発明の重合体組成物は、環構造を有するモノマーの重合体を含む重合体組成物Ａであるか、または一緒になって環形成性を有する２種以上のモノマーの重合体である前駆体ポリマーを含む重合体組成物Ｂの環化物としての重合体組成物であり、該重合体組成物Ａまたは該重合体組成物Ｂをシリンダー温度を通常２００℃以上２８０℃未満、好ましくは２２０℃以上２７５℃以下、より好ましくは２４０℃以上２７０℃以下の押出機で押出して得ることができる。シリンダー温度を上記範囲内に設定することによって、含有モノマー増加量を前述した所定の範囲内に容易に調整することができ、その結果、重合体組成物から構成される成形体の黄色度の値を特に低くすることができる。特に、シリンダー温度を２８０℃未満とすることによって、含有モノマー増加量が１０００質量ｐｐｍを下回ってしまう可能性を低くすることができ、その結果、重合体組成物から構成される成形体の黄色度の値を特に低くすることができ、併せて全光線透過率も高めることができる。
【００８５】
さらに、本発明の重合体組成物の製造方法では、重合体組成物Ｂから本発明の重合体組成物を製造する場合、押出機での押出によって、該２種以上の一緒になって環形成性を有するモノマー単位を環化させる工程をさらに含み得る。
【００８６】
前述したように、本発明の重合体組成物から製造される成形体の含有モノマー増加量が前述した所定の範囲内に調整されていることによって、該成形体は黄色度の値が特に低く、かつ十分な耐熱性を有する。例えば、重合反応の原料のモノマーとして反応速度の速いモノマーをより多く含ませることによって、１分サイクルおよび５分サイクルにおける含有モノマー量を減少させることができる。さらに、例えば、懸濁重合等のモノマーの重合率がより高い重合方法を選択することによって、１分サイクルおよび５分サイクルにおける含有モノマー量を減少させることができる。加えて、重合時間を短くする、重合開始剤の添加量を減少させる等の重合条件にすることによって、１分サイクルおよび５分サイクルにおける含有モノマー量を増加させることもできる。
【００８７】
本発明の重合体組成物の製造方法では、押出機のシリンダー温度だけでなく、好ましくは、射出成形機内でのサイクル時間も長すぎない適切な時間に設定する。例えば、押出機内でのサイクル時間毎の組成物処理量に換算すると、押出機のスクリュー回転数が好ましくは１００ｒｐｍ以上４００ｒｐｍ、より好ましくは２００ｒｐｍ以上３００ｒｐｍの場合、好ましくは処理量５ｋｇ／Ｈｒ以上２０ｋｇ／Ｈｒ以下、より好ましくは処理量１０ｋｇ／Ｈｒ以上１７ｋｇ／Ｈｒ以下に設定する。あるいは、例えば後処理において高温（例えば２９０℃程度）で長く加熱しすぎないようにする。このように製造条件を適宜選択して設定することによって、顕著に物性が変化してしまうことを防止することができる。その結果、成形体の黄色度の値を低くすることができ、かつ該成形体は十分な耐熱性を有することができる。
【００８８】
＜成形体および光学部材＞
本発明の重合体組成物から構成される成形体は、所望の用途に応じた形状を適宜とり得る。該成形体は、例えば本発明の重合体組成物を射出充填して得ることができる。具体的には、本発明の重合体組成物を前述したようにペレット状にして、ホッパーからシリンダー内に投入し、スクリューを回転させながら該重合体組成物を溶融させ、スクリューを後退させて、シリンダー内に重合体組成物を所定量充填し、スクリューを前進させることにより圧力をかけながら溶融した重合体組成物を金型に射出充填し、金型が充分に冷めるまで一定時間保圧した後、金型を開いて成形体を取り出すことで得ることができる。前記成形体を製造する際の諸条件（例えば、成形材料のキャビティ内での溶融温度、成形材料を金型に射出する際の金型温度、重合体組成物を金型に充填した後に保圧する際の圧力等）は、適宜設定すればよく、特に限定されない。
【００８９】
本発明の重合体組成物から構成される成形体を用いて、光学部材を製造することができる。そのため、該光学部材は、その黄色度の値が低く、かつ耐熱性を有する。光学部材とは、光学レンズ、導光部材等を意味する。例えば、自動車もしくはオートバイ等の車輌灯、街路灯、電気スタンドまたは家庭用一般照明等の点灯器具全般に使用され得る光学レンズまたは導光部材等を意味する。
【実施例】
【００９０】
以下の実施例および比較例を用いて本発明をさらに具体的に説明するが、本発明はこれらに限定されない。
【００９１】
本明細書において、「メタクリル系重合体組成物」とは、メタクリル酸およびメタクリル酸エステルからなる群から選択される１以上のモノマーを少なくとも一部において重合させてなる重合体を含む組成物を意味する。また、以下に重合体組成物およびその試験成形片（成形体）の物性の測定方法を記載するが、実施例を含めて、本明細書中に記載する物性および測定（または物性値および測定値）は、以下の方法により求めた値に基づくものである。
【００９２】
・メタクリル系重合体組成物の調製および試験成形片の作製
（実施例１）
攪拌機の備わった５Ｌオートクレーブ内において、メタクリル酸（以下ＭＡＡと記す、（株）日本触媒製）５質量部とメタクリル酸メチル（以下ＭＭＡと記す、住友化学（株）製）９５質量部とを混合してモノマー成分を得た。このモノマー成分に、モノマー成分の総和１００質量部に対し、重合開始剤としてラウリルパーオキサイド（化薬アクゾ（株）製「ラウロックスＫ」）を０．４質量部および連鎖移動剤として１−ドデシルメルカプタンを０．６質量部添加し、これらを溶解させた。さらに、モノマー成分の総和１００質量部に対し、懸濁安定剤としてヒドロキシエチルセルロース（以下ＨＥＣと記す、三昌（株）製「ＳＡＮＨＥＣ  Ｈ」）０．０６０質量部をイオン交換水に溶解させて懸濁重合水相としたうえで、前述のモノマー成分の総和１００質量部に対し水相１５０質量部を添加し、懸濁重合を行った。得られたスラリー状の反応液を脱水機（（株）コクサン製「遠心機  Ｈ−１２２」）を使用して、脱水および４０Ｌのイオン交換水を用いて２回洗浄した後、乾燥させ、ビーズ状の重合体組成物を得た。このビーズ状の重合体組成物に、重合体組成物１００質量部に対して、リン系酸化防止剤（住友化学（株）製、「Ｓｕｍｉｌｉｚｅｒ  ＧＰ」）０．０６質量部をブレンドして、（株）日本製鋼所製二軸押出機（型式：ＴＥＸ３０ＳＳ−３０ＡＷ−２Ｖ）を使用し、以下の混練条件で溶融混練してストランド状に押出し、水冷してストランドカッターでカッティングすることにより、ペレット状のメタクリル系重合体組成物を得た。
（混練条件）
押出機温度：２４０℃（原料投入口から出口までの８つのヒーターについて、原料投入口側から、それぞれ２１０℃、２２０℃、２４０℃、２４０℃、２４０℃、２４０℃、２４０℃、２５５℃に設定した。）
回転数：２５０ｒｐｍ
原料の投入速度：１０ｋｇ／時
【００９３】
得られたペレット形状のメタクリル系重合体組成物を、ノンベント式射出成形機（東芝機械（株）製ｅＣ１３０ＳＸＩＩ−４Ａ、ノズル径３ｍｍ）を用いて、以下の成形条件で各サンプルにつき冷却タイマー１分（すなわち１分サイクル）の条件及び５分（すなわち５分サイクル）の条件で１２０ｍｍ×１００ｍｍ×３．０ｍｍ厚の平板形状に成形し、試験成形片を得た。
（成形条件）
シリンダー温度：２６０℃（図１に示すように、原料投入口（ホッパー）から出口までの５つのヒーターについて、原料投入口側から、それぞれ６０℃（ホッパー下ヒーター）、２２５℃（Ｈ３）、２６０℃（Ｈ２）、２６０℃（Ｈ１）、２５５℃（ノズルヒーター）に設定した。）
成形品体積に対する射出成形機の射出体積の比：４.５
スクリュー径：４０ｍｍ
射出速度：５０ｍｍ／秒
ノズルでの線速度：７.１ｍ／秒
最大射出圧力：１１０ＭＰａ
保圧：６０ＭＰａ
保圧速度：２０ｍｍ／秒
射出タイマー：８秒
金型温度：６０℃
ランナー方式：コールドランナー
ゲート箇所：１点
ゲート断面積：２４ｍｍ２（幅８ｍｍ×高さ３ｍｍ）
冷却タイマー：条件１）６０秒  条件２）３００秒
計量時のスクリュー回転数：４０ｒｐｍ  
背圧：１０％
【００９４】
（実施例２および実施例３）
ビーズ状の重合体組成物にブレンドしたリン系酸化防止剤（住友化学（株）製、「Ｓｕｍｉｌｉｚｅｒ  ＧＰ」）の量を、それぞれ、０．０８質量部または０．１０質量部とした以外は実施例１と同様にして、メタクリル系重合体組成物、ならびに１分サイクルおよび５分サイクルでの試験成形片を得た。
【００９５】
（実施例４）
ビーズ状の重合体組成物にブレンドしたリン系酸化防止剤を、リン系酸化防止剤（ＢＡＳＦジャパン（株）製、「Ｉｒｇａｆｏｓ  １６８」）とした以外は実施例３と同様にして、メタクリル系重合体組成物、ならびに１分サイクルおよび５分サイクルでの試験成形片を得た。
【００９６】
（実施例５）
オートクレーブ内に投入および混合したＭＡＡおよびＭＭＡを各々４質量部および９６質量部とし、ＭＡＡとＭＭＡとの混合比を変化させて最終的に得られるメタクリル系重合体組成物の重合組成を変化させ（後に示す表１参照）、かつビーズ状の重合体組成物にブレンドしたリン系酸化防止剤（住友化学（株）製、「Ｓｕｍｉｌｉｚｅｒ  ＧＰ」）の量を、０．０５質量部とした以外は実施例１と同様にして、メタクリル系重合体組成物、ならびに１分サイクルおよび５分サイクルでの試験成形片を得た。
【００９７】
（実施例６〜実施例８）
ビーズ状の重合体組成物にブレンドしたリン系酸化防止剤とその量を、それぞれ、リン系酸化防止剤（ＢＡＳＦジャパン（株）製、「Ｉｒｇａｆｏｓ  １６８」）０．０７質量部、０．１５質量部または０．０３質量部とした以外は実施例５と同様にして、メタクリル系重合体組成物、ならびに１分サイクルおよび５分サイクルでの試験成形片を得た。
【００９８】
（比較例１）
ビーズ状の重合体組成物にリン系酸化防止剤をブレンドしなかったこと以外は実施例１と同様にして、メタクリル系重合体組成物、ならびに１分サイクルおよび５分サイクルでの試験成形片を得た。
【００９９】
（比較例２）
ビーズ状の重合体組成物にブレンドしたリン系酸化防止剤（住友化学（株）製、「Ｓｕｍｉｌｉｚｅｒ  ＧＰ」）の量を０．３０質量部とした以外は実施例５と同様にして、メタクリル系重合体組成物、ならびに１分サイクルおよび５分サイクルでの試験成形片を得た。
【０１００】
（比較例３）
ビーズ状の重合体組成物にブレンドしたリン系酸化防止剤（ＢＡＳＦジャパン（株）製、「Ｉｒｇａｆｏｓ  １６８」）の量を０．２５質量部とした以外は実施例５と同様にして、メタクリル系重合体組成物、ならびに１分サイクルおよび５分サイクルでの試験成形片を得た。
【０１０１】
（比較例４）
（株）日本製鋼所製二軸押出機（型式：ＴＥＸ３０ＳＳ−３０ＡＷ−２Ｖ）を使用する際の混練条件を以下のように設定したこと以外は実施例５と同様にして、メタクリル系重合体組成物、ならびに１分サイクルおよび５分サイクルでの試験成形片を得た。
押出機温度：２８０℃（原料投入口から出口までの８つのヒーターについて、原料投入口側から、それぞれ２１０℃、２２０℃、２８０℃、２８０℃、２８０℃、２８０℃、２８０℃、２８０℃に設定した。）
【０１０２】
（比較例５）
オートクレーブ内に投入および混合したＭＡＡおよびＭＭＡを各々９０質量部および１０質量部とし、ＭＡＡとＭＭＡとの混合比を変化させ得られたビーズ状の重合体組成物に、重合体組成物１００質量部に対して、水酸化ナトリウム水溶液２５ｗｔ％とリン系酸化防止剤（住友化学（株）製、「Ｓｕｍｉｌｉｚｅｒ  ＧＰ」）０．０５重量部添加した点以外は実施例６と同様にして重合体組成物を得た。最終的に得られるメタクリル系重合体組成物の重合組成を変化させたこと（後に示す表１参照）以外は実施例５と同様にして、メタクリル系重合体組成物、ならびに１分サイクルおよび５分サイクルでの試験成形片を得た。
【０１０３】
・分析および測定
＜メタクリル系重合体組成物の重合組成の分析＞
実施例１〜実施例８および比較例１〜比較例５で得られたメタクリル系重合体組成物の重合組成を、核磁気共鳴装置（Ｂｒｕｋｅｒ社製「Ａｖａｎｃｅ６００」（１０ｍｍクライオプローブ））で１３Ｃ−ＮＭＲを測定することによって分析した。測定溶媒は重クロロホルムを用い、測定温度は２７℃とし、インバースゲートプロトンデカップリング法によって測定した。パルス繰り返し時間は２０秒とし、積算回数は４０００回とし、化学シフト値基準はクロロホルムとした。ＭＭＡの値は、１７３．０〜１８０．４ｐｐｍのピークの積分値より求めた。ＭＡＡの値は、１８０．４〜１８８．０ｐｐｍのピークの積分値より求めた。ＭＭＡとＭＡＡとが環化縮合することによって形成される無水グルタル酸構造（以下ＧＡＨとも記す）の値は、１７０．０〜１７３．０ｐｐｍのピークの積分値より求めた。
【０１０４】
＜メタクリル系重合体組成物の耐熱劣化特性の測定＞
実施例１〜実施例８および比較例１〜比較例５で得られたメタクリル系重合体組成物について、耐熱劣化特性を評価した。得られたペレット状のメタクリル系重合体組成物を、８０℃で１２時間乾燥した後、プレス成形機（（株）神藤金属工業所製「シンドー式ＡＳＦ型油圧プレス」）を用いて２２０℃のプレス温度でプレス成形を行い、５０ｍｍ×５０ｍｍ×３ｍｍの試験片を得た。次いで、得られた各々の試験片を、温度１２０℃に設定した恒温器（エスペック（株）製パーフェクトオーブン「ＰＨ−１０１」）中に４００時間静置した。試験前と試験後の試験片の光路長５０ｍｍにおける黄変度を、分光光度計（（株）日立ハイテクフィールディング製「日立分光光度計Ｕ−４０００」）を用いて測定した。
【０１０５】
＜試験成形片の全光線透過率（Ｔｔ）の測定＞
実施例１〜実施例８および比較例１〜比較例５で得られたメタクリル系重合体組成物の１分サイクルおよび５分サイクルでの各々の試験成形片について、全光線透過率を測定した。分光光度計（（株）日立ハイテクフィールディング製「日立分光光度計Ｕ−４０００」）を用いて、光路長１００ｍｍでの３８０ｎｍから７８０ｎｍにおける全光線透過率を測定した。
【０１０６】
＜試験成形片の黄色度（イエローインデックス（ＹＩ））の測定＞
実施例１〜実施例８および比較例１〜比較例５で得られたメタクリル系重合体組成物の１分サイクルおよび５分サイクルでの各々の試験成形片について、黄色度を測定した。分光光度計（（株）日立ハイテクフィールディング製「日立分光光度計Ｕ−４０００」）を用いて、光路長１００ｍｍでの３８０ｎｍから７８０ｎｍにおける黄色度を測定した。
【０１０７】
＜試験成形片のビカット軟化温度（ＶＳＴ）の測定＞
実施例１〜実施例８および比較例１〜比較例５で得られたメタクリル系重合体組成物の１分サイクルおよび５分サイクルでの各々の試験成形片について、ビカット軟化温度を測定した。ＪＩＳ  Ｋ７２０６（Ｂ５０法）に準拠して、ヒートデストーションテスター（（株）安田精機製作所製「１４８−６連型」）を用いて、得られたメタクリル系重合体組成物の射出成形片を用いて、そのビカット軟化温度（℃）を測定した。
【０１０８】
＜試験成形片の含有モノマー量の測定＞
実施例１〜実施例８および比較例１〜比較例５で得られたメタクリル系重合体組成物の１分サイクルおよび５分サイクルでの各々の試験成形片について、含有モノマー量、すなわちＭＭＡモノマーおよびＭＡＡモノマーの量を測定した。
（サンプル調整）
得られた重合体組成物の試験成形片を、図２に示すように反ゲート側の部分から２．５ｃｍ×１０ｃｍ切り出し、そのうち２．５ｇを精秤し、アセトン（特級）１０ｃｃを加えた。完全に溶解させた後に、内部標準液（メタノールにメチルイソブチルケトン（ＭＩＢＫ）を１％溶解させたもの）１ｃｃを加え、十分に攪拌させた。更に、メタノール３０ｃｃを加え、共重合体を再沈殿させた後に上澄み溶液を採取した。
（測定条件）
装置：ＧＣ−２０１０  Ｐｌｕｓ（（株）島津製作所製）
カラム：ＤＢ−１（アジレント・テクノロジー（株）社製）
検出器：ＦＩＤ  ２０１０  Ｐｌｕｓ（（株）島津製作所製）
カラムオーブン条件（ＭＭＡモノマー）
初期温度：４０℃（ホールド時間１分）
昇温速度：８℃/分
中間温度：１２０℃（ホールド時間０分）
昇温速度：２０℃/分
最終温度：２５０℃（ホールド時間５分）
カラムオーブン条件（ＭＡＡモノマー）
初期温度：８０℃（ホールド時間３分）
昇温速度：１０℃/分
最終温度：３００℃（ホールド時間５分）
試料気化条件（ＭＭＡモノマー）
気化室温度：３００℃
キャリアガス：ヘリウム
圧力：５０ｋＰａ
全流量：５８．３ｍＬ/分
カラム流量：１．０８ｍＬ/分
線速度：３１．１ｃｍ/秒
パージ線量：３．０ｍＬ/分
スプリット比：５０
試料気化条件（ＭＡＡモノマー）
気化室温度：３００℃
キャリアガス：ヘリウム
圧力：６４Ｋｐａ
全流量：１２４．３ｍＬ/分
カラム流量：１．２０ｍＬ/分
線速度：３６．６ｃｍ/秒
パージ線量：３．０ｍＬ/分
スプリット比：１００
検出器条件
検出器温度：３００℃
サンプリングレート：４０ｍｓｅｃ
メイクアップガス：Ｎ２
メイクアップ流量：３０ｍＬ/分
Ｈ２流量：４０ｍＬ/分
Ａｉｒ流量：４００ｍＬ/分
オートサンプラー条件
注入量：１μＬ
上記の条件で、各重合体組成物の測定を行ったときに検出されるＭＭＡモノマーもしくはＭＡＡモノマーに対応するピーク面積（ａ１）及びＭＩＢＫに対応するピーク面積（ｂ１）を測定した。そして、これらのピーク面積から、ピーク面積比Ａ（＝ａ１／ｂ１）を求めた。
一方、ＭＭＡモノマーもしくはＭＡＡモノマーに対するＭＩＢＫの重量比がＷ０（既知）である標準品を上記の条件で測定した際に検出されるＭＭＡモノマーもしくはＭＡＡモノマーに対応するピーク面積（ａ０）及びＭＩＢＫに対応するピーク面積（ｂ０）を測定し、これらピーク面積から、ピーク面積比Ａ０（＝ａ０／ｂ０）を求めた。
そして、このピーク面積比Ａ０と、上記の重量比Ｗ０とから、ファクターｆ（＝Ｗ０／Ａ０）をＭＭＡモノマーとＭＡＡモノマーのそれぞれで求めた。
次に、上記のピーク面積比Ａに上記のファクターｆを乗じることにより、測定対象の上記重合体組成物に含まれるＭＭＡモノマーもしくはＭＡＡモノマーのＭＩＢＫに対する重量比Ｗを求め、この重量比Ｗと分析に用いた重合体組成物の射出成形片の重量から射出成形片中のＭＭＡモノマーもしくはＭＡＡモノマーの比率（ｐｐｍ）をそれぞれ算出した。
【０１０９】
以下の表１に、実施例１〜実施例８および比較例１〜比較例５の各々の重合体組成物の重合組成の分析結果および耐熱劣化特性の評価結果、ならびに各々の試験成形片の各測定結果を示す。さらに、５分サイクルで製造された試験成形片の物性値から、１分サイクルで製造された試験成形片の物性値を引いた値、および５分サイクルで製造された試験成形片中の含有モノマー量と１分サイクルで製造された試験成形片中の含有モノマー量との差を示す。
【０１１０】
【表１】
2020196794.tif 000020
【０１１１】
上記表１から分かるように、含有モノマー増加量が１０００ｐｐｍ以上１２０００ｐｐｍの範囲にある実施例１〜８は、１分サイクルで製造された成形体および５分サイクルで製造された成形体の黄色度が抑えられ、十分な耐熱性を有することが分かる。一方、含有モノマー増加量が１０００ｐｐｍ以下である比較例１、比較例４および比較例５は、黄色度が高く十分な透明性を有していない。また、含有モノマー増加量が１２０００ｐｐｍ以上である比較例２および３は、特に５分サイクルで成形した成形体のビカット軟化点が低く耐熱性、耐熱劣化特性が十分ではない。
【産業上の利用可能性】
【０１１２】
本発明の重合体組成物から構成される成形体は、黄色度が低く高い耐熱性を有している。そのため、前記成形体は、光学レンズまたは導光部材として、例えば自動車もしくはオートバイ等の車輌灯、街路灯、電気スタンドまたは家庭用一般照明等の点灯器具全般などに好適に使用できる。
【符号の説明】
【０１１３】
１：ノズルヒーター
２：Ｈ１ヒーター
３：Ｈ２ヒーター
４：Ｈ３ヒーター
５：ホッパー下ヒーター
６：ホッパー
７：ノズル
８：試験成形片
９：ゲート
１０：切り出し部分
【図１】
2020196794.tif 000021
【図２】
2020196794.tif 000022